(57)【要約】【課題】  光の取り出し効率に優れるトップエミッション方式の有機エレクトロルミネッセンス素子を提供する。【解決手段】  有機化合物からなる有機発光材料層が互いに対向する一対の電極間に挟持された構造を有する積層体、前記積層体を挟み込む２枚の透明防湿性基材、及び、前記２枚の透明防湿性基材間を充填する封止剤からなる有機エレクトロルミネッセンス素子であって、前記封止剤の屈折率は、光を取り出す側の前記透明防湿性基材の屈折率よりも低いものである有機エレクトロルミネッセンス素子。【選択図】    図１
2006127815.tif 000002
【特許請求の範囲】
【請求項１】
有機化合物からなる有機発光材料層が互いに対向する一対の電極間に挟持された構造を有
する積層体、前記積層体を挟み込む２枚の透明防湿性基材、及び、前記２枚の透明防湿性
基材間を充填する封止剤からなる有機エレクトロルミネッセンス素子であって、前記封止
剤の屈折率は、光を取り出す側の前記透明防湿性基材の屈折率よりも低いものであること
を特徴とする有機エレクトロルミネッセンス素子。
【請求項２】
封止剤は、ＪＩＳ  Ｚ  ０２０８に準拠して８５℃−８５％ＲＨの条件下で測定した透湿
度が１５０ｇ／ｍ2 ・２４ｈ／１００μｍ以下であることを特長とする請求項１記載の有
機エレクトロルミネッセンス素子。
【請求項３】
光硬化性化合物と直径０．３μｍ以下の低屈折粒子とを含有することを特徴とする有機エ
レクトロルミネッセンス素子用光硬化性樹脂組成物。
【請求項４】
低屈折粒子は、中空粒子であることを特徴とする請求項３記載の有機エレクトロルミネッ
センス素子用光硬化性樹脂組成物。
【請求項５】
光硬化性化合物が光カチオン重合性化合物であり、かつ、光カチオン重合開始剤を含有す
ることを特徴とする請求項３又は４記載の有機エレクトロルミネッセンス素子用光硬化性
樹脂組成物。
【請求項６】
硬化制御剤を含有することを特徴とする請求項３、４又は５記載の有機エレクトロルミネ
ッセンス素子用光硬化性樹脂組成物。
【発明の詳細な説明】
【技術分野】
【０００１】
本発明は、光の取り出し効率に優れるトップエミッション方式の有機エレクトロルミネッ
センス素子に関する。
【背景技術】
【０００２】
有機エレクトロルミネッセンス素子（有機ＥＬ素子）は、互いに対向する一対の電極間に
有機発光材料層が挟持された積層体構造を有し、この有機発光材料層に一方の電極から電
子が注入されるとともに他方の電極から正孔が注入されることにより有機発光材料層内で
電子と正孔とが結合して発光する。このように有機ＥＬ素子は自己発光を行うことから、
バックライトを必要とする液晶表示素子等と比較して視認性がよく、薄型化が可能であり
、しかも直流低電圧駆動が可能であるという利点を有しており、次世代ディスプレイとし
て着目されている。
【０００３】
しかし、積層体を構成する有機発光材料や電極は水分等による酸化により特性が劣化しや
すく、大気中で駆動させると、発光特性が急激に劣化し寿命が短いという問題があった。
そこで、一般的な有機ＥＬ素子では、積層体の上に乾燥剤が設置されたガラス又は金属か
らなる蓋を被せ、その周辺を接着剤（封止剤）で封止することにより水分の侵入を遮断す
る構造が採られていた。この方式では、積層体から発せられた光は蓋の反対側、即ち、有
機ＥＬ素子の底部側から取り出されることからボトムエミッション方式とも呼ばれている
（例えば、特許文献１）。
【０００４】
一方、近年、従来のボトムエミッション方式の有機ＥＬ素子に代って、積層体から発せら
れた光を上面側から取り出すトップエミッション方式の有機ＥＬ素子が注目されている。
この方式は、開口率が高く、低電圧駆動となることから、長寿命化に有利であるという利
点がある。このようなトップエミッション方式の有機ＥＬ素子では、通常、積層体を２枚
のガラス等の透明材料からなる防湿性基材により挟み込み、該防湿性基材間を封止剤で充
填することにより封止している（例えば、特許文献２等）。しかしながら、このようなト
ップエミッション方式の有機ＥＬ素子では、防湿性基材や封止剤として充分に透明性の高
いものを用いた場合であっても、積層体から発せられた光の取り出し効率が必ずしも高く
ないという問題があった。即ち、発光層からの光は全方向に発せられるが、封止用基材と
封止剤との間の臨界角以上の広角に出射した光は、封止用基材の表面で反射するため、外
部に取り出すことができない。このため、発光の取り出し効率が低下するという問題があ
った。
【０００５】
【特許文献１】特開平９−１４８６６号公報
【特許文献２】特開２００１−３５７９７３号公報
【発明の開示】
【発明が解決しようとする課題】
【０００６】
本発明は、上記現状に鑑み、光の取り出し効率に優れるトップエミッション方式の有機エ
レクトロルミネッセンス素子を提供することを目的とする。
【課題を解決するための手段】
【０００７】
本発明は、有機化合物からなる有機発光材料層が互いに対向する一対の電極間に挟持され
た構造を有する積層体、前記積層体を挟み込む２枚の透明防湿性基材、及び、前記２枚の
透明防湿性基材間を充填する封止剤からなる有機エレクトロルミネッセンス素子であって
、前記封止剤の屈折率は、光を取り出す側の前記透明防湿性基材の屈折率よりも低いもの
である有機エレクトロルミネッセンス素子である。
以下に本発明を詳述する。
【０００８】
本発明の有機エレクトロルミネッセンス素子（以下、有機ＥＬ素子ともいう）は、有機化
合物からなる有機発光材料層が互いに対向する一対の電極間に挟持された構造を有する積
層体（以下、単に積層体ともいう）、上記積層体を挟み込む２枚の透明防湿性基材、及び
、上記２枚の透明防湿性基材間を充填する封止剤からなる。
図１に、本発明の有機ＥＬ素子の一例を示す模式図を示した。図１に示した有機ＥＬ素子
１は、積層体２と、積層体２を挟み込む２枚の透明防湿性基材３、及び、２枚の透明防湿
性基材３の間を充填する封止剤４からなる。
【０００９】
本発明者らは、鋭意検討の結果、トップエミッション方式の有機ＥＬ素子において充分に
高い光取り出し効率を得るためには、透明防湿性基材や封止剤の透明性が高いだけではな
く、封止剤の屈折率が光を取り出す側の透明防湿性基材の屈折率よりも低いものであるこ
とが必要であることを見出し、本発明を完成するに至った。
【００１０】
積層体から発せられた光は、該積層体を封止している封止剤を通り、更に透明防湿性基材
を通って取り出される。このとき、発光層からの光は全方向に発せられるが、封止用基材
と封止剤との間の臨界角以上の広角に出射した光は、封止用基材の表面で反射するため、
外部に取り出すことができない。このため、発光の取り出し効率が低下する。
【００１１】
従来の有機ＥＬ素子においては、透明防湿性基材や封止剤の透明性は高いほどよいという
のが常識であった。このため、透明防湿性基材としてはガラスが、封止剤としてはエポキ
シ樹脂等を硬化成分とする硬化性樹脂組成物の硬化物が選択されていた。しかし、一般的
なガラスの屈折率が１．５程度であるのに対し、一般的な硬化性樹脂組成物の硬化物の屈
折率は１．５９程度であることから、光は屈折率の高い領域から屈折率の低い領域を通過
することになる。このとき発光素子から広角に出射した光が界面で反射して光の取り出し
効率を損ねていたものと考えられる。
本発明の有機ＥＬ素子では、封止剤の屈折率を光を取り出す側の透明防湿性基材の屈折率
よりも低いものとすることにより、界面における広角入射光の反射を抑え、高い光取り出
し効率を実現することができる。
【００１２】
上記透明防湿性基材としては特に限定されず、通常トップエミッション方式の有機ＥＬ素
子に用いられているものであれば用いることができ、例えば、アルカリガラス、無アルカ
リガラス等のガラス基材；ポリカーボネート（屈折率１．５９）、ジシクロペンタジエン
等のシクロオレフィン樹脂（屈折率１．５３）、ポリエチレンテレフタレート等のポリエ
ステル、ポリスチレン等のプレートやフィルムが挙げられる。
【００１３】
上述のように封止剤の屈折率を、光を取り出す側の透明防湿性基材の屈折率よりも低いも
のとするためには、透明透湿性基材の屈折率を高くしてもよいし、封止剤の屈折率を低く
してもよいが、透湿度やコストの問題から透明透湿性基材としてガラスが用いられている
現状では、封止剤の屈折率を低くする方が好ましい。
【００１４】
上記封止剤は、ＪＩＳ  Ｚ  ０２０８に準拠して８５℃−８５％ＲＨの条件下で測定した
透湿度が１５０ｇ／ｍ2 ・２４ｈ／１００μｍ以下であることが好ましい。１５０ｇ／ｍ
2 ・２４ｈ／１００μｍを超えると、上記積層体の防湿性が不充分で、有機ＥＬ素子の寿
命が短くなることがある。
【００１５】
上記封止剤は、波長３８０〜７８０ｎｍの光の全光線透過率が８０％以上であることが好
ましい。８０％未満であると、透明性が不充分で、有機ＥＬ素子の光学的特性が劣ること
がある。
【００１６】
次に、上記封止剤の屈折率を、光を取り出す側の透明防湿性基材の屈折率よりも低いもの
に調整する方法について説明する。
このような方法としては、例えば、封止剤として光硬化性樹脂組成物の硬化物を用いる場
合には、このような関係を満たす硬化物が得られる光硬化性樹脂組成物を選択することが
好ましいが、適当な光硬化性樹脂組成物を見出せないときには、硬化性や上述の透湿度や
透明性の要件を満たす範囲内において、光硬化性樹脂組成物に他の低屈折率樹脂を配合す
ることが考えられる。また、上述の透湿度や透明性の要件を満たす範囲内において、光硬
化性樹脂組成物に低屈折率粒子を配合する方法も好適である。具体的には例えば、封止剤
を、光硬化性化合物と低屈折粒子とを含有する有機エレクトロルミネッセンス素子用光硬
化性樹脂組成物を用いてこれを硬化させることが考えられる。
【００１７】
光硬化性化合物と直径０．３μｍ以下の低屈折粒子とを含有する有機エレクトロルミネッ
センス素子用光硬化性樹脂組成物（以下、有機ＥＬ用光硬化性樹脂組成物ともいう）もま
た、本発明の１つである。
本発明の有機ＥＬ用光硬化性樹脂組成物の硬化物を封止剤とすれば、容易の本発明の有機
ＥＬ素子を製造することができる。
【００１８】
上記光硬化性化合物としては特に限定されないが、例えば、光カチオン重合性化合物が好
適である。
上記光カチオン重合性化合物としては、分子内に少なくとも１個の光カチオン重合性の官
能基を有する化合物であれば特に限定されないが、例えば、分子内に少なくとも１個のエ
ポキシ基、オキセタン基、水酸基、ビニルエーテル基、エピスルフィド基、エチレンイミ
ン基等の光カチオン重合性の官能基を有する化合物等が好適である。
【００１９】
上記低屈折率粒子としては上記光硬化性化合物との親和性に優れ、有機ＥＬ用光硬化性樹
脂組成物中に分散させることができるものであれば特に限定されない。例えば、シリカ、
フッ化マグネシウム、フッ化カルシウム、ガラスバルーン等の無機微粒子、フッ素樹脂粒
子、中空樹脂微粒子等からなる樹脂微粒子等が挙げられる。なかでも、粒子の内部に空隙
を有する中空樹脂微粒子は充分に屈折率が低く、得られる封止剤の屈折率を制御しやすい
ことから好適である。
上記低屈折率粒子は、粒子径の上限が０．３μｍである。０．３μｍを超えると、得られ
る封止剤の透明性が劣る。
【００２０】
また、上記封止剤の屈折率を調整する方法としては、封止剤中に微細な気泡を含有させる
方法も好適である。上記気泡の径の好ましい上限は０．３μｍである。０．３μｍを超え
ると、封止剤の透明性が劣ることがある。
このような微細な気泡を生じさせる方法としては特に限定されず、例えば、上記光硬化性
樹脂組成物に発泡剤を配合しておき、硬化前後に発泡させる方法等が挙げられる。
【００２１】
本発明の有機ＥＬ用光硬化性樹脂組成物が上記光カチオン重合性化合物を含有する場合に
は、光カチオン重合開始剤を併用することが好ましい。
上記光カチオン重合開始剤としては、イオン性光酸発生タイプであってもよいし、非イオ
ン性光酸発生タイプであってもよい。上記イオン性光酸発生タイプの光カチオン重合開始
剤としては、例えば、芳香族ジアゾニウム塩、芳香族ハロニウム塩、芳香族スルホニウム
塩等のオニウム塩類や、鉄−アレン錯体、チタノセン錯体、アリールシラノール−アルミ
ニウム錯体等の有機金属錯体類等が挙げられる。
【００２２】
上記光カチオン重合開始剤は、下記一般式（１）、下記一般式（２）又は下記一般式（３
）で表されるスルホニウムカチオン部分を有することが好ましい。
【００２３】
【化１】
2006127815.tif 000003
【００２４】
上記一般式（１）、一般式（２）及び一般式（３）中、Ｒ１〜Ｒ６は、互いに同一であっ
ても良いし異なっていてもよく、それぞれ１価又は２価のフェニル基又はナフチル基を表
し、これらフェニル基又はナフチル基は、直鎖状又は分枝鎖状Ｃ１〜Ｃ１２アルキル基、
直鎖状または分枝鎖状Ｃ１〜Ｃ１２アルコキシル基、ハロゲン原子、−ＯＨ基、−ＣＯＯ
Ｈ基及び−ＣＯＯ−アルキルエステル基（ここで、アルキル部分は直鎖状又は分枝鎖状Ｃ
１〜Ｃ１２残基である）から選択される１個以上の基で随意に置換されていてもよい。
【００２５】
また、上記光カチオン重合開始剤は、下記一般式（４）で表される硼素中心アニオン部分
を有することが好ましい。
【００２６】
【化２】
2006127815.tif 000004
【００２７】
上記一般式（４）中、Ｂは、３価の硼素を表し、Ｒ１〜Ｒ４の少なくとも１個は、炭素数
６〜３０のハロゲン置換芳香族基を表す。このように中心アニオンが硼素であると、光カ
チオン重合開始剤の酸強度が強くなるため、この光カチオン重合開始剤を用いた有機ＥＬ
用光硬化性樹脂組成物の硬化性が向上し、高いガラス転移温度を有する硬化物を得ること
ができる。その結果、有機ＥＬ用光硬化性樹脂組成物の硬化物の透湿性（透湿度）が低下
するため、この光硬化性樹脂組成物を用いて作製した例えばＥＬ素子の寿命を長くするこ
とができ、信頼性を高めることができる。
【００２８】
上記一般式（４）中、Ｒ１〜Ｒ４の少なくとも１個は、炭素数６〜３０のハロゲン置換芳
香族基である。上記芳香族基としては、特に限定されるものではないが、例えば、フェニ
ル基、ナフチル基、アントラセニル基等が挙げられる。また、ハロゲン置換基としては、
特に限定されるものではないが、例えば、塩素、フッ素等が挙げられ、中でも、フッ素が
好適に用いられる。上記ハロゲン置換基は、芳香族基の芳香族環に直接結合したハロゲン
基であっても良いし、例えばハロ−ヒドロカルビル置換基の場合のように他の置換基の一
部として導入されたものであっても良く、中でも、フルオロ−ヒドロカルビル置換基が好
ましい。
【００２９】
上記光カチオン重合開始剤において、有用な硼素中心アニオンとしては、特に限定される
ものではないが、例えば、［３，５−（ＣＦ３）２Ｃ６Ｈ５］４Ｂ−、（Ｃ６Ｆ５）４Ｂ
−、（Ｃ６Ｈ４  −ｐ−ＣＦ３）４Ｂ−、（Ｃ６Ｈ４−ｍ−ＣＦ３）４Ｂ−、（Ｃ６Ｈ４
−ｐ−Ｆ）４Ｂ−、（Ｃ６  Ｆ５）３（ＣＨ３）Ｂ−、（Ｃ６Ｆ５）３（ｎ−Ｃ４Ｈ９）
Ｂ−、（Ｃ６Ｈ４−ｐ−ＣＨ３）３（Ｃ６Ｆ５）Ｂ−、（Ｃ６Ｆ５）３ＦＢ−、（Ｃ６Ｈ
５）３（Ｃ６Ｆ５）Ｂ−、（ＣＨ３）２（Ｃ６Ｈ４−ｐ−ＣＦ３）２Ｂ−、（Ｃ６Ｆ５）
３（ｎ−Ｃ１８Ｈ３７Ｏ）Ｂ−等が挙げられる。
【００３０】
上記好ましい硼素中心アニオンは、一般的に、硼素に結合した３個以上のハロゲン置換芳
香族基を含有しており、そのハロゲン置換基としては、フッ素が最も好ましい。最も好ま
しい硼素中心アニオンの例としては、特に限定されるものではないが、例えば、［３，５
−（ＣＦ３）２Ｃ６Ｈ３］４Ｂ−、（Ｃ６Ｆ５）４Ｂ−、（Ｃ６Ｆ５）３（ＣＨ３）Ｂ−
、（Ｃ６Ｆ５）３（ｎ−Ｃ４Ｈ９）Ｂ−、（Ｃ６Ｆ５）３ＦＢ−等が挙げられる。
【００３１】
また、有用な他の金属中心または半金属中心を含有する適当なアニオンも使用可能であり
、そのようなアニオンとしては、特に限定されるものではないが、例えば、［３，５−（
ＣＦ３）２Ｃ６Ｈ３］４Ａｌ−、（Ｃ６Ｆ５）４Ａｌ−、（Ｃ６Ｆ５）２Ｆ４Ｐ−、（Ｃ
６Ｆ５）Ｆ５Ｓｂ−、（Ｃ６Ｆ５）Ｆ５Ｐ−等が挙げられる。更に、有用であろうと考え
られる他の硼素中心非求核的塩や、他の金属や半金属を含有している他の有用なアニオン
等も使用可能である。
【００３２】
上記光カチオン重合開始剤は、上記一般式（１）、一般式（２）、一般式（３）及び一般
式（４）から明らかなように、ヨウ素（Ｉ）を含有していないので、光照射後にヨウ素ラ
ジカルを発生しない。従って、上記光カチオン重合開始剤を用いた有機ＥＬ用光硬化性樹
脂組成物は、硬化進行過程においてヨウ素ラジカルに起因する塗膜の黄変などの着色を起
こすことがない。
【００３３】
また、上記光カチオン重合開始剤は、上記一般式（１）、一般式（２）又は一般式（３）
で表されるカチオン部分（カチオン構造）に由来する光の吸収を波長３００ｎｍ以上の光
に有するため、高圧水銀灯や超高圧水銀灯等を光源とする通常の光を使用する場合でも、
必ずしも光増感剤を併用する必要はない。従って、上記光カチオン重合開始剤を用いた有
機ＥＬ用光硬化性樹脂組成物は、光増感剤自体やその反応物等に起因する着色も防止する
ことができる。
【００３４】
さらに、上記光カチオン重合開始剤は、リン系光カチオン重合開始剤やアンチモン系光カ
チオン重合開始剤とは異なり、有機ＥＬ用光硬化性樹脂組成物の硬化物のガラス転移温度
を著しく高める機能を有する。従って、上記光カチオン重合開始剤を用いた有機ＥＬ用光
硬化性樹脂組成物の硬化物は、透湿性の低いものとなり、例えばＥＬ素子の寿命を長期間
にわたって保つことができる。
【００３５】
上記光カチオン重合開始剤は、特に限定されるものではないが、上記一般式（４）で表さ
れるアニオン部分の分子量が４００以上であり、かつ、波長３００ｎｍ以上の光を吸収す
ることが好ましく、より好ましくは波長３００〜４００ｎｍの光を吸収することである。
【００３６】
上記光カチオン重合開始剤の上記一般式（４）で表されるアニオン部分の分子量が４００
未満であると、分子が移動しやすくなって、上記光カチオン重合開始剤を用いた有機ＥＬ
用光硬化性樹脂組成物をＥＬ素子の作製に用いる場合に、電極腐食を起こすことがある。
また、上記光カチオン重合開始剤の光の吸収が波長３００ｎｍ未満の光であると、高圧水
銀灯や超高圧水銀灯等を光源とする通常の光を使用する場合に、上記光カチオン重合開始
剤を用いた有機ＥＬ用光硬化性樹脂組成物の硬化が不充分となることがあり、逆に上記光
カチオン重合開始剤の光の吸収が波長４００ｎｍを超える光であると、上記光カチオン重
合開始剤を用いた有機ＥＬ用光硬化性樹脂組成物が硬化進行過程において着色を起こすこ
とがある。
【００３７】
上記光カチオン重合開始剤は、上記一般式（１）、一般式（２）又は一般式（３）で表さ
れるカチオン部分と、上記一般式（４）で表されるアニオン部分とを有し、好ましくは上
記アニオン部分の分子量が４００以上であり、かつ、好ましくは光の吸収が波長３００ｎ
ｍ以上の光、より好ましくは波長３００〜４００ｎｍの光のものであればどのような光カ
チオン重合開始剤であっても良いが、中でも、上記光カチオン重合開始剤を用いた有機Ｅ
Ｌ用光硬化性樹脂組成物の硬化進行過程における着色防止効果や硬化物のガラス転移温度
上昇効果等に優れることから、下記一般式（５）又は一般式（６）で表される光カチオン
重合開始剤であることが好ましい。これらの光カチオン重合開始剤は、単独で用いられて
もよいし、２種類以上が併用されてもよい。
【００３８】
【化３】
2006127815.tif 000005
【００３９】
上記一般式（５）及び一般式（６）中、Ｘ−は、下記式（７）で表されるアニオンを示す
。
【００４０】
【化４】
2006127815.tif 000006
【００４１】
上記光カチオン重合開始剤は、特に限定されるものではないが、例えば、トリフェニルス
ルホニウムブロマイドなどのスルホニウム化合物とソジウムテトラキス（ペンタフルオロ
フェニル）ボレート等のフッ化ホウ素化合物とを反応させることにより、合成することが
できる。
【００４２】
本発明の有機ＥＬ用光硬化性樹脂組成物は、更に、硬化制御剤を含有することが好ましい
。硬化制御剤を配合することにより光照射から一定時間経過後に硬化する光後硬化性樹脂
組成物とすることができる。このような光後硬化性樹脂組成物を用いる場合には、上記積
層体を紫外線等により損傷することなく封止を行うことができる。
上記硬化制御剤としては特に限定されないが、例えば、ポリエチレングリコール、ポリプ
ロピレングリコール、ポリオキシテトラメチレングリコール等のポリアルキレンオキサイ
ド；クラウンエーテル等のエーテル結合を有する化合物が好適である。
【００４３】
上記硬化制御剤としてポリアルキレンオキサイドを用いる場合、上記ポリアルキレンオキ
サイドの末端は、特に限定されず水酸基でもよいし、他の化合物によりエーテル化、エス
テル化されていてもよいし、エポキシ基等の官能基となっていてもよく、なかでも、水酸
基、エポキシ基等は上記光カチオン重合性化合物と反応するので好適に用いられる。
【００４４】
更に、上記ポリアルキレンオキサイドとしては、ポリアルキレンオキサイド付加ビスフェ
ノール誘導体も好適に用いられ、特に末端が水酸基又はエポキシ基を有する化合物がより
好適に用いられる。
【００４５】
上記硬化制御剤は、ポリエチレングリコール及び／又はポリプロピレングリコールを分子
内に２つ以上有することが好ましい。
【００４６】
上記硬化制御剤のなかでも、ポリエチレングリコールを分子内に２つ以上有する硬化制御
剤の市販品としては、例えば、「リカレジンＢＥＯ−６０Ｅ」、「リカレジンＥＯ−２０
」（いずれも新日本理化社製）等が挙げられる。
また、ポリプロピレングリコールを分子内に２つ以上有する硬化制御剤の市販品としては
、例えば、「リカレジンＢＰＯ−２０Ｅ」、「リカレジンＰＯ−２０」（いずれも新日本
理化社製）等が挙げられる。
【００４７】
上記クラウンエーテルとしては、例えば、１２−クラウン−４、１５−クラウン−５、１
８−クラウン−６等が挙げられる。
【００４８】
本発明の有機ＥＬ用光硬化性樹脂組成物は、光を照射した後硬化反応が進行し、接着が出
来なくなるまでの可使時間が１分以上であることが望ましい。可使時間が１分より短いと
、基板等を貼り合わせる前に硬化進行してしまい、充分な接着強度を得られなくなること
があるからである。
【００４９】
本発明の有機ＥＬ用光硬化性樹脂組成物は、本発明の目的を阻害しない範囲で必要に応じ
て、光増感剤を含有してもよい。上記光増感剤としては特に限定されず、例えば、カルボ
ニル化合物、有機硫黄化合物、過硫化物、レドックス系化合物、アゾ化合物、アジド化合
物、ハロゲン化合物、光還元性色素等が挙げられる。具体的には、例えば、ベンゾインメ
チルエーテル、ベンゾインイソプロピルエーテル等のベンゾイン誘導体；ベンゾフェノン
、２，４−ジクロルベンゾフェノン、ｏ−ベンゾイル安息香酸メチル、４，４’−ビス（
ジメチルアミノ）ベンゾフェノン等のベンゾフェノン誘導体；２−クロルチオキサントン
、２−イソプロピルチオキサントン等のチオキサントン誘導体；２−クロルアントラキノ
ン、２−メチルアントラキノン等のアントラキノン誘導体等が挙げられる。これらの光増
感剤は単独で用いてもよく、２種以上を併用してもよい。
【００５０】
本発明の有機ＥＬ用光硬化性樹脂組成物は、本発明の目的を阻害しない範囲で必要に応じ
て、例えば、粘接着性をより向上させるための粘接着性ポリマーや粘接着性付与剤（タッ
キファイヤー）、力学的物性や耐久性をより向上させるための充填剤、粘度を調整するた
めの粘度調整剤、揺変性（チクソトロープ性）を付与するための揺変性付与剤（チクソト
ロープ剤）、力学的物性を改善するための物性調整剤、カップリング剤、補強材、増量剤
、軟化剤（可塑剤）、タレ防止剤、酸化防止剤（老化防止剤）、熱安定剤、難燃剤、帯電
防止剤、有機溶剤等の公知の各種添加剤を含有してもよい。
【００５１】
本発明の有機ＥＬ用光硬化性樹脂組成物を製造する方法としては特に限定されず、例えば
、万能ミキサー、バンバリーミキサー、ニーダー、２本ロール、３本ロール、押出機等の
公知の各種混練機を単独で用いるか併用して、上記硬化性成分、光カチオン重合開始剤及
び必要に応じて配合される添加剤を、常温下又は加熱下で、常圧下、加圧下又は不活性ガ
ス気流下等の条件下で均一に混練する方法等が挙げられる。
【００５２】
本発明の有機ＥＬ用光硬化性樹脂組成物は、光を照射することにより硬化する。
上記光を照射するための光源としては特に限定されず、例えば、低圧水銀灯、中圧水銀灯
、高圧水銀灯、超高圧水銀灯、エキシマレーザ、ケミカルランプ、ブラックライトランプ
、マイクロウェーブ励起水銀灯、メタルハライドランプ、ナトリウムランプ、ハロゲンラ
ンプ、キセノンランプ、蛍光灯、太陽光、電子線照射装置等が挙げられる。これらの光源
は、単独で用いられてもよく、２種以上が併用されてもよい。
【００５３】
これらの光源の使用に際しては、例えば、光カットフィルター等を用いて、熱線や波長３
００ｎｍ未満の光を除去することが好ましい。また、上記光源の有機ＥＬ用光硬化性樹脂
組成物への照射手順としては、例えば、各種光源の同時照射、時間差をおいての逐次照射
、同時照射と逐次照射との組み合わせ照射等が挙げられ、いずれの照射手段を採ってもよ
い。
本発明の有機ＥＬ用光硬化性樹脂組成物の硬化に際しては、光カチオン重合性化合物の光
カチオン重合をより促進して、硬化時間をより短縮するために、光照射と同時に加熱を行
ってもよい。上記加熱硬化を併用する場合の加熱温度としては特に限定されないが、５０
〜１００℃程度であることが好ましい。
【００５４】
上記積層体としては、従来から有機ＥＬ素子として用いられているものであれば特に限定
されず、例えば、ＩＴＯ電極、有機発光材料層及び陰極からなる３層構造体や、上記３層
に更に電子輸送層、正孔輸送層を有する５層構造体等が挙げられる。
【００５５】
本発明の有機ＥＬ素子を製造する方法としては特に限定されず、従来公知の方法も用いる
ことができる。上記封止剤が本発明の有機ＥＬ用光硬化性樹脂組成物を硬化させたもので
ある場合には、例えば、以下のような方法により製造することができる。
まず、本発明の有機ＥＬ用光硬化性樹脂組成物を、光を取り出す側の上記透明防湿性基材
上に塗布し、この有機ＥＬ用光硬化性樹脂組成物に光を照射する。次いで、有機ＥＬ用光
硬化性樹脂組成物が完全に硬化してしまう前に、他方の透明防湿性基材上に積層体が配置
されたものを貼り合わせる。その後、更に８０℃以下の温度で後養生して有機ＥＬ用光硬
化性樹脂組成物を完全に硬化させる。また、本発明の有機ＥＬ用光硬化性樹脂組成物に光
を照射した後、光を取り出す側の透明防湿性基材上に塗布し、他方の透明防湿性基材上に
積層体が配置されたものを貼り合わせてもよい。更に、２枚の透明防湿性基材間に積層体
を配置した間隙に、光を照射した本発明の有機ＥＬ用光硬化性樹脂組成物を充填してもよ
い。
【発明の効果】
【００５６】
本発明によれば、光の取り出し効率に優れるトップエミッション方式の有機エレクトロル
ミネッセンス素子を提供することができる。
【発明を実施するための最良の形態】
【００５７】
以下に実施例を掲げて本発明を更に詳しく説明するが、本発明はこれら実施例のみに限定
されるものではない。
【００５８】
（実施例１）
（１）光後硬化性樹脂組成物の調製
光カチオン重合性化合物としてビスフェノールＡ型エポキシ樹脂（商品名「エピコート８
２８」、ジャパンエポキシレジン社製）１００重量部に対して、光カチオン重合開始剤と
して下記式（８）で表されるトリフェニルスルホニウムボレート塩３重量部、硬化制御剤
としてポリエチレングリコール（分子量１０００）１０重量部及びシランカップリング剤
（商品名「ＫＢＭ４０３」、信越化学社製）０．１重量部を添加して光後硬化性樹脂組成
物を調製した。
【００５９】
【化５】
2006127815.tif 000007
【００６０】
次いで、得られた光後硬化性樹脂組成物１００重量部に対して、屈折率を調整する目的で
アクリル系中空樹脂粒子（粒子径０．３μｍ、中空率６０％）を１５０重量部配合し、均
一に攪拌混練した後、脱泡した。
【００６１】
（２）有機ＥＬ素子の製造
得られたアクリル系中空樹脂を含有する光後硬化性樹脂組成物を厚さ０．７ｍｍのガラス
板（屈折率１．５２）上に２０μｍ厚となるように塗布し、超高圧水銀灯を用いて４０ｍ
Ｗの強度の光を５０秒間照射した。次いで、この光後硬化性樹脂組成物が塗布されたガラ
ス板を、ＩＴＯ電極、有機発光材料層及び陰極からなる３層構造の積層体が配置されてい
る厚さ０．７ｍｍのガラス基板上に重ねて貼り合わせた。その後、常温で１時間放置した
後、８０℃で３０分間加熱して、後養生を行い、有機ＥＬ素子を得た。
また、別に同様の条件でフッ化マグネシウムを含有する光後硬化性樹脂組成物を硬化させ
て、測定用のサンプルを作製した。
【００６２】
（実施例２）
実施例１で得られた光後硬化性樹脂組成物１００重量部に対して、屈折率を調整する目的
でフッ化マグネシウム微粒子（森田化学社製）を２０重量部配合し、ボールミルにて攪拌
混練した後、脱泡した。
得られたフッ化マグネシウム微粒子を含有する光後硬化性樹脂組成物を用いた以外は実施
例１と同様の方法により有機ＥＬ素子及び測定用サンプルを得た。
【００６３】
（実施例３）
実施例１で得られた光後硬化性樹脂組成物１００重量部に対して、屈折率を調整する目的
でアゾビスイソブチルバレロニトリル（ＡＩＢＮ）（和光純薬社製）を１０重量部配合し
、均一に攪拌混練した後、脱泡した。
得られたＡＩＢＮを含有する光後硬化性樹脂組成物を用いた以外は実施例１と同様の方法
により有機ＥＬ素子及び測定用サンプルを得た。
【００６４】
（比較例１）
実施例１で得られた光後硬化性樹脂組成物をそのまま用いた以外は実施例１と同様の方法
により有機ＥＬ素子及び測定用サンプルを得た。
【００６５】
（評価）
実施例１〜３及び比較例１で作製した有機ＥＬ素子及び測定用サンプルについて、以下の
方法により評価を行った。
結果を表１に示した。
【００６６】
（１）封止剤の屈折率の測定
測定用サンプルについて、アッベ屈折率計（アタゴ社製、型番ＮＡＲ−１Ｔ）を用いて、
２５℃において５００ｎｍの波長にて屈折率を測定した。
【００６７】
（２）封止剤の全光線透過率の測定
分光光度計（商品名「ＣＯＬＯＲ  ＡＮＡＬＹＺＥＲ  ＴＣ−１８００Ｍ」、東京電色社
製）を用いて、測定用サンプルの波長３８０〜７８０ｎｍにおける全光線透過率を測定し
た。
【００６８】
（３）封止剤の透湿度の測定
測定用サンプルを直径６ｃｍの円形に裁断した後、塩化カルシウムが設置されたＪＩＳ  
Ｚ  ０２０８に規定のカップの上に載置し、周辺を蝋で固定した。次いで、８５℃−８５
％ＲＨの雰囲気下に２４時間放置した後、重量変化を測定して、透湿度を求めた。
【００６９】
（４）光取り出し効率評価
目視にて、以下に基準により評価した。
〇：発光部からの光拡散が少なく、ガラス周辺への光漏れが少ない
×：発光部から光が拡散し、ガラス周辺への光漏れが多い
【００７０】
【表１】
2006127815.tif 000008
【産業上の利用可能性】
【００７１】
本発明によれば、光の取り出し効率に優れるトップエミッション方式の有機エレクトロル
ミネッセンス素子を提供することができる。
【図面の簡単な説明】
【００７２】
【図１】本発明の有機ＥＬ素子の一例を示す模式図である。
【符号の説明】
【００７３】
１  有機エレクトロルミネッセンス素子
２  積層体
３  透明防湿性基材
４  封止剤
【図１】
2006127815.tif 000009